"不織布組立体において使用されるブロックコポリマーであって:式[A-A/B]nX式中、Aは、芳香族ビニル化合物を表し、ならびにA/Bは、芳香族ビニル化合物およびブタジエンの2:98から30:70の範囲の重量比の混合物のランダム共重合により得られるポリマーブロックを表し、nは、1から5の範囲の整数であり、ならびにXは、カップリング剤の残部である。のブロックコポリマーを含むブロックコポリマー。ブロックA/Bが、芳香族ビニル化合物およびブタジエンの2:98から30:70の重量比の混合物のランダム共重合により得られたものである、請求項1のブロックコポリマー。A/Bブロックが、約2から約15重量の範囲の重合ブタジエン中のビニル含有量を有する、請求項1のブロックコポリマー。Aが、主にポリスチレンブロックを表す、請求項1のブロックコポリマー。S/Bが主にスチレンおよびブタジエンの混合物のランダム共重合により得られるポリマーブロックを表す、請求項1のブロックコポリマー。0から約40重量部の可塑剤をさらに含む、請求項1のブロックコポリマー。約70から約98のカップリング効率をさらに含む、請求項1のブロックコポリマー。200°C/5kgにおいて計測される約20から約60g/分の範囲のメルトフローインデックスをさらに含む、請求項1のブロックコポリマー。不織布組立体において使用されるブロックコポリマーであって:式[S-S/B]nX式中、Sは、主にポリスチレンブロックを表し、ならびにS/Bは、主にスチレンおよびブタジエンの2:98から30:70の範囲の重量比の混合物のランダム共重合により得られ、および20,000から150,000g/molの分子量を有するポリマーブロックを表し、nは、1から5の範囲の整数であり、ならびにXは、カップリング剤の残部である。のブロックコポリマーを含むブロックコポリマー。ブロックS/Bが、スチレンおよびブタジエンの2:98から30:70の重量比の混合物のランダム共重合により得られたものである、請求項10のブロックコポリマー。S/Bブロックが、約5から約15重量の範囲の重合ブタジエン中のビニル含有量を有する、請求項10のブロックコポリマー。200°C/5kgにおいて計測される約20から約60g/分の範囲のメルトフローインデックスをさらに含む、請求項10のブロックコポリマー。不織布組立体において使用されるブロックコポリマーであって:a式[S-S/B]nX式中、Sは、主にポリスチレンブロックを表し、ならびにS/Bは、主にスチレンおよびブタジエンの2:98から30:70の範囲の重量比の混合物のランダム共重合により得られ、および20,000から150,000g/molの分子量を有するポリマーブロックを表し、nは、1から5の範囲の整数であり、ならびにXは、カップリング剤の残部である。のブロックコポリマー;bC5/C9炭化水素樹脂から選択される粘着付与樹脂;ならびにc1種以上の可塑剤を含むブロックコポリマー。約20から約70重量部の粘着付与樹脂をさらに含む、請求項14のブロックコポリマー。0から約40重量部の可塑剤をさらに含む、請求項14のブロックコポリマー。約70から約98のカップリング効率をさらに含む、請求項14のブロックコポリマー。200°C/5kgにおいて計測される約20から約60g/分の範囲のメルトフローインデックスをさらに含む、請求項14のブロックコポリマー。ブロックS/Bが、スチレンおよびブタジエンの2:98から30:70の重量比の混合物のランダム共重合により得られたものである、請求項14のブロックコポリマー。S/Bブロックが、約5から約15重量の範囲の重合ブタジエン中のビニル含有量を有する、請求項14のブロックコポリマー。広範囲の研究および実験の結果として、驚くべきことに、終端の主にポリスチレンブロックおよび中央のB/Sブロックを含むブロックコポリマーが、おむつ産業において好ましく適用される温度、即ち約250から約350°Fの範囲の温度において、良好な吹き付け可能なホットメルト粘度を提供することが、目下見出されている。さらに、これらのブロックコポリマーは、S-I-Sブロックコポリマーをベースとする慣用の接着剤組成物に比べて卓越した色安定性、優れた接着性能およびより良好な粘度安定性を提供する。不織布組立体において使用されるブロックコポリマーは、式[A-A/B]nX式中、Aは、芳香族ビニル化合物を表し、A/Bは、芳香族ビニル化合物およびブタジエンの2:98から30:70の範囲の重量比の混合物のランダムブロック共重合により得られるポリマーブロックを表し、nは、1から5の範囲の整数であり、Xは、カップリング剤の残部である。のブロックコポリマーを含む。上記式中の各nは、独立して、5以下、好ましくは2から3、さらにより好ましくは3から4であり、全ての場合において、n=1カップリングせずおよびn値の表される範囲について2以上のnの混合物が存在する。本発明の別の実施形態によれば、不織布組立体において使用されるブロックコポリマーは、芳香族ビニル化合物およびブタジエンの2:98から30:70の重量比の混合物のランダムブロック共重合により得られたものであるブロックA/Bを含む。本発明のさらに別の実施形態によれば、不織布組立体において使用されるブロックコポリマーは、約2から約15重量の範囲の重合ブタジエン中のビニル含有量間の全ての点を含む。を有するA/Bブロックを含む。本発明のさらに別の実施形態によれば、Aが主にポリスチレンブロックを表す、不織布組立体において使用されるブロックコポリマーである。本発明のさらに別の実施形態によれば、S/Bが主にスチレンおよびブタジエンの混合物のランダムブロック共重合により得られるポリマーブロックを表す、不織布組立体において使用されるブロックコポリマーである。本発明のさらに別の実施形態によれば、不織布組立体において使用されるブロックコポリマーは、0から約40重量部の可塑剤間の全ての点を含む。を含む。本発明のさらに別の実施形態によれば、不織布組立体において使用されるブロックコポリマーは、約70から約98のカップリング効率間の全ての点を含む。を含む。本発明のさらに別の実施形態によれば、不織布組立体において使用されるブロックコポリマーは、20から60g/分の範囲の200°C/5kgにおいて計測される約20から約60のメルトフローインデックス間の全ての点を含む。を含む。本発明のさらに別の実施形態によれば、不織布組立体において使用されるブロックコポリマーは、式[S-S/B]nX式中、Sは、主にポリスチレンブロックを表し、S/Bは、主にスチレンおよびブタジエンの2:98から30:70の範囲の重量比の混合物のランダムブロック共重合により得られ、20,000から150,000g/molの分子量を有するポリマーブロックを表し、nは、1から5の範囲の整数であり、Xは、カップリング剤の残部である。のブロックコポリマーを含む。本発明のさらに別の実施形態によれば、S/Bブロックが約5から約15重量の範囲の重合ブタジエン中のビニル含有量間の全ての点を含む。を有する、不織布組立体において使用されるブロックコポリマーである。本発明のさらに別の実施形態によれば、不織布組立体において使用されるブロックコポリマーは、式[S-S/B]nX式中、Sは、主にポリスチレンブロックを表し、S/Bは、主にスチレンおよびブタジエンの2:98から30:70の範囲の重量比の混合物のランダムブロック共重合により得られ、20,000から150,000g/molの分子量を有するポリマーブロックを表し、nは、2から5の範囲の整数であり、Xは、カップリング剤の残部である。のブロックコポリマー;bC5/C9炭化水素樹脂から選択される粘着付与樹脂;ならびにc1種以上の可塑剤を含む。本発明を、本明細書において、同様の参照番号が同様の方法工程および/または系構成成分をそれぞれ示す種々の図面を参照して、説明および記載する。不織布シートは、近年より薄くなり、このため一般にバーンスルーburn-throughと称される不織布シートへの損傷を防止するためにより低い接着剤塗布温度が要求されている。本発明において、産業の中でもとりわけ不織布産業において使用される、改善された機械的特性および性能を有するSBSブロックコポリマーが開示される。一実施形態において、本発明は、式[A-A/B]nX式中、Aは、独立して、芳香族ビニル化合物のポリマーブロックを表し、A/Bは、芳香族ビニル化合物およびブタジエンの2:98から30:70の範囲の重量比の混合物のランダムアニオン共重合により得られるポリマーブロックを表し、nは、1から5の範囲の整数であり、Xは、カップリング剤の残部である。を特徴とする、不織布組立体において使用されるブロックコポリマーを提供する。ブロックコポリマーは、約30から約60重量のポリスチレン末端ブロック含有量間の全ての点を含む。を有する。構成成分Aは、ビニル芳香族ブロックがスチレン、アルファ-メチルスチレン、p-メチルスチレン、o-メチルスチレン、p-tert-ブチルスチレン、2,4-ジメチルスチレン、ジフェニルエチレン、例としてスチルベン、ビニルナフタレン、ビニルトルエンメチルスチレンのメタ-およびパラ-異性体の混合物、ビニルキシレンおよびこれらの混合物から誘導される、広範なブロックコポリマーから選択することができる。これらのモノマーのうち、純粋なスチレンまたはスチレンが主要化合物であり、少量の他の上記コモノマーの1種以上が存在する混合物が好ましい。本明細書において使用される語句少量は、約5重量までの範囲の量を指し、存在する場合、典型的には、約1から約5重量の量で存在する。本発明は、少量の1種以上のコモノマーを含有するこれらのビニル芳香族ブロックに限定される一方、当業者は、ある場合において少量が5重量超である混合物を使用することが望ましいことがあることを認識する。Aブロックは、総ブロックコポリマーのビニル芳香族ブロックと共役ジエンブロックとの重量比である、約30から約60重量、好ましくは約30から約55重量の範囲の、最も好ましい範囲は約35から約50重量であるビニル芳香族含有量間の全ての点を含む。を表す。ブロックコポリマーは、共役ジエンの重量に対して多くとも15重量の比率の1,2ビニル結合および/または3,4ビニル結合を含有する。本発明は、多くとも15重量の比率の1,2-ビニル結合および/または3,4-結合を含有するブロックコポリマーに限定される一方、当業者は、15重量超の比率の1,2-ビニル結合および/または3,4-ビニル結合が可能であることを認識する。Aブロックは、約2,500から約25,000、好ましくは約7,000から約25,000の範囲の重量平均分子量を有する。より好ましいブロックコポリマーは、ASTMD-5296-97に記載の方法前記方法は、参照により本明細書に組み込まれる。に従う高速サイズ排除クロマトグラフィーHPSECにより測定される約10,0000から約500,000、より好ましくは150,000から約250,000の範囲の重量平均分子量Mw間の全ての点を含む。を有する。本明細書において使用される用語分子量は、ポリマーまたはブロックコポリマーのブロックのg/molにおけるポリスチレン換算または見かけの分子量を指す。本明細書および特許請求の範囲に言及される分子量は、ポリスチレン較正標準を用いるゲル浸透クロマトグラフィーGPCにより計測することができ、例えばASTM3536に従って行われる。GPCは、ポリマーを分子サイズに従って分離する周知の方法であり、最大の分子が最初に溶出する。クロマトグラフは、市販のポリスチレン分子量標準を用いて較正される。こうして較正されたGPCを使用して計測されるポリマーの分子量は、見かけの分子量とも称されるスチレン換算分子量である。スチレン換算分子量は、ポリマーのスチレン含有量およびジエンセグメントのビニル含有量が既知である場合に真の分子量に変換することができる。使用される検出器は、好ましくは、紫外線および屈折率検出器の組合せである。ポリマーのメルトフローは、ASTMD1238に従って200°Cおよび5kgの重量において計測される。このメルトフローは、メルトレオメータオリフィスを10分間で通過するポリマーのグラムの単位で表される。本発明のブロックコポリマーは、容易な加工を可能とする望ましい高いメルトフローレートを有する。一実施形態において、本発明のブロックコポリマーは、約20から約60、好ましくは約20から50g/分のメルトフローレート間の全ての点を含む。を有する。芳香族ビニル化合物およびブタジエンから誘導される混合中間ブロックmidblocksを有するポリマーは、100モノマー単位未満、好ましくは50モノマー単位未満、より好ましくは20モノマー単位未満の平均ホモポリマーブロック長さを有するものと定義される。平均ホモポリマーブロック長さは、参照により本明細書に組み込まれるWO02/057386、第12ページ第14行から第15ページ第13行に詳述の炭素-13NMRに基づく方法により測定される。ラジアル分枝鎖または直鎖カップリングポリマーの調製には、カップリングと称される重合後工程が要求される。ブロックコポリマーについての式[A-A/B]nXにおいて、nは、1から約30、好ましくは約1から約5の整数であり、Xは、カップリング剤の残部または残基である。種々のカップリング剤が当分野において公知であり、例えば、ジハロアルカン、ハロゲン化ケイ素、シロキサン、多官能性エポキシド、シリカ化合物、一水酸基アルコールとカルボン酸とのエステル例えばジメチルアジパートおよびエポキシ化油を含む。星型ポリマーは、例えば米国特許第3,985,830号明細書;同4,391,949号明細書;および同4,444,953号明細書;カナダ国特許第716,645号明細書に開示のポリアルケニルカップリング剤により調製される。好適なポリアルケニルカップリング剤は、ジビニルベンゼン、好ましくはm-ジビニルベンゼンを含む。テトラ-アルコキシシラン、例えばテトラ-エトキシシランTEOSおよびテトラ-メトキシシラン、アルキル-トリアルコキシシラン、例えばメチル-トリメトキシシランMTMS、脂肪族ジエステル、例えばジメチルアジパートおよびジエチルアジパートならびにジグリシジル芳香族エポキシ化合物、例えばビス-フェノールAおよびエピクロロヒドリンの反応から誘導されるジグリシジルエーテルが好ましい。本発明において使用されるブロックコポリマーは、約50から100パーセントのカップリング効率CE間の全ての点を含む。を有する。好ましくは、ブロックコポリマーは、約80から約100パーセントのカップリング効率を有する。カップリング効率は、カップリング剤を添加した時点においてリビングP-Liであり、カップリング反応の完了時においてカップリング剤の残基を介して連結しているポリマー鎖末端の比率と定義される。実際には、HPSECデータを使用してポリマー生成物についてのカップリング効率を算出する。CEは、HPSECピーク面積の比であり、無単位である。樹脂および油本発明の物品を作製するために使用される増量油は、好ましくは炭化水素油である。好ましい増量油は、白色鉱油、例えばPenreco,KarnsCity,Pa.により販売されているDRAKEOL登録商標油およびCitgo,Tulsa,Oklaにより販売されているTUFFLO登録商標油である。低芳香族含有量のパラフィン/ナフタレンプロセス油、例えばCalumetにより販売されているCALSOL登録商標油も条件を満たしている。合成油、例えばポリ-アルファ-オレフィン油、ポリプロピレン油、ポリブテン油なども好適である。本発明のブロックコポリマーと相溶性であり、周囲温度において液体であり、対象物品を調製するのに当業者に有用であることが公知である任意の増量油を本発明について使用することができる。本発明の接着剤組成物において単独の粘着付与構成成分として首尾良く使用することができる好適な粘着付与樹脂は、30から60°Cの示差走査熱量測定DSCガラス転移温度Tgおよび80から110°Cの環球式軟化点を示す。これらの好適な粘着付与樹脂は、改質脂肪族炭化水素樹脂、例えばC5/C9芳香族改質炭化水素樹脂から選択することができる。好適な粘着付与樹脂の一部の例は、限定されるものではないが、EastmanChemicalCompany製のPiccotac8095、CrayValley製のWingtackExtraおよびCrayValley製のWingtackSTSを含む。当業者は、一部の例において、芳香族改質および非芳香族改質樹脂をブレンドしてS/B中間ブロックに粘着付与することが可能であり得ることを認識する。本発明による接着剤組成物は、好ましくは、約20から約30重量部のブロックコポリマー間の全ての点を含む。を含む。配合物中の樹脂は、約40から70部間の全ての点を含む。の範囲であり得る。約0から40重量部間の全ての点を含む。の範囲の、配合物において使用される可塑化油も存在していてもよい。広く使用され、または典型的な配合物は、20重量のブロックコポリマー、60重量の樹脂および20重量の可塑化油である。可塑剤本発明の接着剤組成物は、1種以上の可塑剤を含有することができる。好適な可塑剤は、主に、性質がパラフィン性またはナフテン性であり炭素芳香族分布が、DIN51378に従って測定して<5、好ましくは<2、より好ましくは0である。、ガラス転移温度が示差走査熱量測定により計測される-55°C未満である可塑化油を含む。このような製品は、RoyalDutch/ShellGroupofcompaniesから市販されており、SHELLFLEX登録商標、CATENEX商標、EDELEX商標およびONDINA登録商標油を含む。使用することができる他の可塑化油は、Witco製のKAYDOL登録商標油、Arco製のTUFFLO登録商標油またはNYNAS製のNYPLAST登録商標を含む。本発明に好適なさらに他の可塑剤は、相溶性の液体粘着付与樹脂、例えばHerculesInc.製のREGALREZ登録商標R-1018またはGoodyearTireandRubberCompany製のWINGTACK登録商標10を含む。さらに他の可塑剤、例えばオレフィンオリゴマー;低分子量ポリマー<30,000g/mol、例えば液体ポリブテン、液体ポリイソプレンブロックコポリマー、液体スチレン/イソプレンブロックコポリマーもしくは液体水素化スチレン/共役ジエンブロックコポリマー;植物油およびこの誘導体またはパラフィンならびに微結晶ワックスを添加することもできる。本発明による組成物は、好ましくは、1種以上の可塑剤を配合物の全重量に対して約5から約40重量の重量比率で含む。他のゴム構成成分を、本発明による接着剤組成物に組み込むこともできる。種々の他の構成成分を添加して接着剤の粘着性、臭気および色を改質することができることも、当分野において公知である。酸化防止剤および他の安定化成分を添加して熱、光および加工により、または貯蔵の間に誘発される分解から接着剤を保護することもできる。幾つかのタイプの酸化防止剤を使用することができ、これらは一次酸化防止剤、例えばヒンダードフェノールもしくは二次酸化防止剤、例えばホスファイト誘導体またはこれらのブレンドである。市販の酸化防止剤の例は、Ciba-Geigy製のIRGANOX登録商標5652.4-ビス-n-オクチルチオ-6-4-ヒドロキシ-3,5-ジ-ターシャリー-ブチルアニリノ-1,3,5-トリアジン、Ciba-Geigy製のIRGANOX登録商標1010テトラキス-エチレン-3,5-ジ-ターシャリー-ブチル-4-ヒドロキシ-ヒドロシンナマートメタン、Ciba-Geigy製のIRGANOX登録商標1726;Ciba-Geigy製のIRGANOX登録商標1076;Albemare製のETHANOX登録商標330;Ciba-Geigy製のIRGAFOS登録商標168およびUniroyal製のPOLYGARD登録商標HRトリス-2,4-ジ-ターシャリー-ブチル-フェニルホスファイトである。ポリブタジエンセグメントのゲル化を防ぐために開発された他の酸化防止剤を使用することもでき、例えばSumitomo製のSUMILIZER登録商標GS2[1-2-ヒドロキシ-3,5-ジ-ter-ペンチルフェニルエチル]-4,6-ジ-tert-ペンチイpentyiフェニルアクリラート、Sumitomo製のSUMILIZER登録商標T-PDペンタエリトリチルテトラキス3-ドデシルチオプロピオナート;またはこれらの混合物である。組成物の調製本発明の接着剤組成物の調製方法に、特に制限は課されない。従って、任意の方法、例えばロール、BanburyミキサーまたはDaltonニーダーを使用する機械的混合方法、加熱および混合を、撹拌機を備える溶融ケトル高剪断Zブレードミキサーまたは一軸もしくは二軸スクリュー押出機などを使用して実施することを特徴とするホットメルト法または配合成分を、好適な溶媒中に注入し撹拌し、これにより感圧接着剤組成物の緊密溶液を得る溶媒方法を使用することができる。以下の表1は、4種の試料についての構造およびレオロジーデータをまとめる。表中のデータは、EDF9364、EDF9395およびFW07-256が、許容されるメルトフローレートを有するが、EDF9370は許容されない高いメルトフローレートを示したことを示す。組成物の使用本発明によるPSA組成物を、いかなる溶媒も使用することなく例えば、ホットメルトまたはこの溶液の形態において、基材、例えば紙またはプラスチックフィルムに適切な塗布機により塗布することができ、これにより種々の感圧接着積層体、テープまたはラベルを生成する。ラベル製造の間、表面素材、感圧接着層および剥離ライナーの積層体は、積層体を商業的に有用なラベルおよびラベル素材に変換する装置に導通される。この方法は、とりわけ、ラベルを剥離ライナー上に残すための打抜およびマトリックスストリッピングを含む。本発明の別の態様は、前記で特定された本発明の接着剤組成物を担体上に塗布することにより得られるテープ、ラベルまたはバンデージにより形成されることが認識される。以下、本発明を以下の実施例により、より具体的に説明するが、本発明の範囲はこれらの具体的な実施形態に限定されるものではない。試験方法標準的な剥離、粘着、凝集および粘度試験を、これらの配合物に対し、感圧テープ評議会PressureSensitiveTapeCouncilPSTCからの感圧テープについての試験方法手引きTestmethodmanualforPressureSensitiveTapes、感圧材料についての標準FINAT試験方法standardFINATtestmethodforPressuresensitivematerials、感圧接着テープについてのAFERA試験方法AFERAtestmethodsforPressureSensitiveAdhesiveTapesおよびASTM関連方法に記載のとおり実施した。種々の試験表面を塗布の機能において使用した;FINATにより推奨されるクロムメッキステンレス鋼プレート304番ssおよびクラフト紙。剥離接着性PAは、感圧テープ評議会第1方法PressureSensitiveTapeCouncilMethodNo.1およびASTMD3330-83により測定した。数字が大きいと、試験テープを鋼基材から剥離するときの力が大きいことを示す。保持力HPは、テープの標準面積2.5×1.3cmを標準試験表面鋼=ssから、標準負荷1kg、2または5kg下、2°の剪断において引きはがすために要求される時間である感圧テープ評議会第7方法PressureSensitiveTapeCouncilMethodNo.7、ASTMD3654-82。時間が長いと、接着強さが大きいことを示す。結果を時間hまたは分minで表す。破壊様式のタイプを、接着破壊AFまたは粘着破壊CFとして表す。この試験は、試験に応じて室温約23°Cまたはより高い温度において実施することができる。SAFT剪断接着破壊温度は、1kgの重りを用いクロムメッキssプレートに対して2.5×2.5cmのMylarにより計測した。試料をオーブン内に入れ、温度を22°C/分だけ上昇させる。SAFTは、ラップ剪断組立体が破壊する温度を計測する。ポリスチレン含有量は、1H-NMRにより測定した。環球式軟化点は、ASTME-28試験方法に従う、樹脂が軟化する温度の尺度である。各接着剤組成物についての具体的な成分および試験結果を表1に列記する。表2のデータは、本明細書に記載のポリマーは、効率的に配合してより低い配合粘度を提供し、さらに基準SBSブロックコポリマー、例えばKratonD1155またはFirestoneStereon842Aと比較可能な接着剤特性を維持することができることを示す。本発明のブロックコポリマーFW07-256およびEDF9395の引張破断強度を、表3および図1にそれぞれ示す基準ポリマーと比較する。本発明のブロックコポリマーは、顕著により高い粘度を有する比較ブロックコポリマーに引けを取らない。275°Fから350°Fの配合ホットメルト粘度図1は、産業基準ポリマーST842およびD1155に対してEDF9395およびEDF9364ブロックコポリマーのより低い溶融粘度を例示する。表1、2および3ならびに図1は、より低い溶融粘度を有する一方、良好な接着剤および機械的性能を依然として維持するブロックコポリマーを例示することを理解すべきである。これらの特性は、とりわけ不織布産業用のホットメルト接着剤組成物による使用に有利である。本発明を好ましい実施形態およびこれらの具体的な実施例を参照して本明細書に説明および記載したが、他の実施形態および実施例が類似の機能を遂行および/または同様の結果を達成することができることは当業者には容易に明らかである。全てのこのような等価の実施形態および実施例は、本発明の趣旨および範囲内であり、以下の特許請求の範囲により包含されるものとする。"